СПОСОБ ПОЛУЧЕНИЯ РАСТВОРОВ СИЛИКАТОВ ЩЕЛОЧНЫХ МЕТАЛЛОВ И СИЛИКАТА АММОНИЯ

1. Способ получения растворов силикатов щелочных металлов и силиката аммония, а также их смесей, с заданными свойствами путем растворения измельченного кварца в растворе щелочей при температуре 120-170°С и давлении до 0,8 МПа, с дальнейшим увеличением модуля путем добавления растворимого кремнезема.
2. Способ по п.1, отличающийся тем, что растворы гидроксидов щелочных металлов готовятся из твердых едких щелочей непосредственно перед проведением процесса получения жидкого стекла, что позволяет использовать теплоту их растворения, тем самым уменьшая энергозатраты на нагрев.
3. Способ по п.1, отличающийся тем, что получение растворов силикатов производится из кварца крупностью менее 50 мкм при давлении до 0,8 МПа и температуре 120-170°С.
4. Способ по п.1, отличающийся тем, что для получения чистых фильтратов жидкого стекла, без твердых мелких взвесей, используется искусственный намывной слой, получаемый за счет добавления нерастворимого кварцевого песка крупностью - 0,15+0,05 мм в количестве 5-20% от массы растворимого кварца.
5. Способ по п.1, отличающийся тем, что получают жидкие стекла, без твердых примесей, с высоким модулем, вязкостью и плотностью, без применения операции упаривания, путем использования двухстадийного способа увеличения модуля с применением синтетического аморфного кремнезема или природных минералов его содержащих на второй стадии.